"多孔性ポリイミドIからなる一又は二以上の層と、該多孔性ポリイミドIより高いガラス転移温度を有する多孔性ポリイミドIIからなる一又は二以上の層とが積層形成されてなるリチウムイオン電池用セパレータ。前記多孔性ポリイミドIのガラス転移温度と前記多孔性ポリイミドIIのガラス転移温度との差の絶対値が40°C以上である請求項1に記載のリチウムイオン電池用セパレータ。前記多孔性ポリイミドIのガラス転移温度が130~250°Cであり、前記多孔性ポリイミドIIのガラス転移温度が200~400°Cである請求項1又は請求項2に記載のリチウムイオン電池用セパレータ。ここにおいて、本発明は、かかる事情を背景にして為されたものであって、その解決すべき課題とするところは、効果的なシャットダウン特性を発現する新規なリチウムイオン電池用セパレータを提供することにある。そして、本発明は、かかる課題を解決すべく、多孔性ポリイミドIからなる一又は二以上の層と、該多孔性ポリイミドIより高いガラス転移温度を有する多孔性ポリイミドIIからなる一又は二以上の層とが積層形成されてなるリチウムイオン電池用セパレータを、その要旨とするものである。なお、そのような本発明に係るリチウムイオン電池用セパレータにおいて、好ましくは、前記多孔性ポリイミドIのガラス転移温度と前記多孔性ポリイミドIIのガラス転移温度との差の絶対値は40°C以上である。また、本発明に従うリチウムイオン電池用セパレータにあっては、有利には、前記多孔性ポリイミドIのガラス転移温度が130~250°Cであり、前記多孔性ポリイミドIIのガラス転移温度が200~400°Cである。このように、本発明に従うリチウムイオン電池用セパレータにあっては、ガラス転移温度が異なる多孔性ポリイミドからなる層を、それぞれ少なくとも1層以上、有するものである。従って、リチウムイオン電池内において異常発熱が生じた場合、ガラス転移温度が低い方の多孔性ポリイミドからなる層が流動して孔を塞ぎ、所謂、シャットダウン特性が効果的に発現すると共に、ガラス転移温度が高い方の多孔性ポリイミドからなる層の存在によって、セパレータの面内方向の収縮が膜厚方向の収縮より小さくなり、その結果、セパレータの面内方向の形態が比較的保持され、正極と負極との接触が有利に遮断され得るのである。ところで、本発明に係るリチウムイオン電池用セパレータは、多孔性ポリイミドIからなる層と、かかる多孔性ポリイミドIより高いガラス転移温度を有する多孔性ポリイミドIIからなる層とが、各々、少なくとも1層以上、積層形成されてなるものである。本発明においては、ガラス転移温度が異なる多孔性ポリイミドを用いてリチウムイオン電池用セパレータを構成することによって、本発明の効果を享受することが可能であるが、好ましくは、多孔性ポリイミドIと多孔性ポリイミドIIとのガラス転移温度の差の絶対値が40°C以上、より好ましくは50°C以上となるように、多孔性ポリイミドが選択されて使用される。ガラス転移温度の差の絶対値が40°C以上である2種の多孔性ポリイミドを使用することにより、本発明の効果をより有利に享受可能である。また、本発明においては、多孔性ポリイミドIのガラス転移温度は130~250°Cであり、且つ、多孔性ポリイミドIIのガラス転移温度は200~400°Cであることが好ましい。尚、本明細書及び特許請求の範囲におけるガラス転移温度とは、熱機械測定法TMA法に従って測定されるものを意味する。なお、本発明に係るリチウムイオン電池用セパレータは、本発明の目的を阻害しない限りにおいて、上述の如き多孔性ポリイミドからなる層以外の層を有することは勿論、可能である。本発明に従うリチウムイオン電池用セパレータは、従来より公知の様々な多孔性ポリイミドの製造方法を適宜、組み合わせることにより、製造することが可能であるが、例えば、以下に述べる手法に従って製造可能である。先ず、所定の溶媒に、ポリアミド酸からなるポリアミド酸相とシリカ相とが共有結合によって一体となった分子構造を呈する有機-無機ポリマーハイブリッドを含む溶液が調製される。具体的には、1テトラカルボン酸二無水物と、ジアミン及び/又はトリアミンとを所定の溶媒内にて反応せしめて、ポリアミド酸溶液を調製し、2次いで、得られたポリアミド酸溶液と、アルコキシシリル基を有するシランカップリング剤と、シリカ微粒子とを用いて、目的とする有機-無機ポリマーハイブリッドを含む溶液を調製することが可能である。ポリアミド酸を合成するに際して用いられ得るテトラカルボン酸二無水物としては、従来より公知の各種のものであれば、何れも用いることが可能であり、それら公知のものの中から、目的とする多孔性ポリイミドに応じた一種若しくは二種以上のものが、適宜に選択されて、用いられることとなる。具体的には、無水ピロメリット酸PMDA、オキシジフタル酸二無水物ODPA、3,3’,4,4’-ベンゾフェノンテトラカルボン酸二無水物BTDA、3,3’,4,4’-ジフェニルスルホンテトラカルボン酸二無水物DSDA、4,4’-ヘキサフルオロイソプロピリデンジフタル酸二無水物6FDA、2,2’-ビス[ジカルボキシフェノキシフェニル]プロパン二無水物BSAA、3,3’,4,4’-ビフェニルテトラカルボン酸二無水物BPDA、2,3,3’,4’-ビフェニルテトラカルボン酸二無水物、ビス3,4-ジカルボキシフェニルエーテル二無水物、ビス3,4-ジカルボキシフェニルスルフィド二無水物、ビス3,4-ジカルボキシフェニルスルホン二無水物、ビス3,4-ジカルボキシフェニルメタン二無水物、2,2-ビス3,4-ジカルボキシフェニルプロパン二無水物、2,2-ビス3,4-ジカルボキシフェニル-1,1,1,3,3,3-ヘキサフルオロプロパン二無水物、1,3-ビス3,4-ジカルボキシフェノキシベンゼン二無水物、1,4-ビス3,4-ジカルボキシフェノキシベンゼン二無水物、4,4’-ビス3,4-ジカルボキシフェノキシビフェニル二無水物、2,3,6,7-ナフタレンテトラカルボン酸二無水物、1,4,5,8-ナフタレンテトラカルボン酸二無水物等の芳香族テトラカルボン酸二無水物を、例示することが出来る。また、ブタン-1,2,3,4-テトラカルボン酸二無水物、ペンタン-1,2,4,5-テトラカルボン酸二無水物、シクロブタンテトラカルボン酸二無水物、シクロペンタン-1,2,3,4-テトラカルボン酸二無水物、シクロヘキサン-1,2,4,5-テトラカルボン酸二無水物、シクロヘキサ-1-エン-2,3,5,6-テトラカルボン酸二無水物、3-エチルシクロヘキサ-1-エン-3-1,2,5,6-テトラカルボン酸二無水物、1-メチル-3-エチルシクロヘキサン-3-1,2,5,6-テトラカルボン酸二無水物、1-メチル-3-エチルシクロヘキサ-1-エン-3-1,2,5,6-テトラカルボン酸二無水物、1-エチルシクロヘキサン-1-1,2,3,4-テトラカルボン酸二無水物、1-プロピルシクロヘキサン-1-2,3,3,4-テトラカルボン酸二無水物、1,3-ジプロピルシクロヘキサン-1-2,3,3-2,3-テトラカルボン酸二無水物、ジシクロヘキシル-3,4,3’,4’-テトラカルボン酸二無水物、ビシクロ[2.2.1]ヘプタン-2,3,5,6-テトラカルボン酸二無水物、ビシクロ[2.2.2]オクタン-2,3,5,6-テトラカルボン酸二無水物、ビシクロ[2.2.2]オクト-7-エン-2,3,5,6-テトラカルボン酸二無水物等の脂肪族テトラカルボン酸二無水物についても、使用可能である。また、そのようなテトラカルボン酸二無水物A2に対して、トリアミンB3を反応させると、所謂A2B3系重縮合によって、デンドリティック構造を有する多分岐ポリアミド酸が得られる。なお、本明細書において、多分岐ポリアミド酸多分岐ポリイミドとは、全体がデンドリティック構造を呈するポリアミド酸ポリイミドは勿論のこと、部分的に直鎖部を有する多分岐ポリアミド酸ポリイミドや、少なくともその一部がデンドリティック構造を呈するポリアミド酸ポリイミドをも含むものである。また、単にポリアミド酸ポリイミドと記載した場合でも、特段の場合を除いて、多分岐ポリアミド酸多分岐ポリイミドも含まれることは、言うまでもないところである。本発明において用いられるトリアミンとしては、分子内に3個のアミノ基を有する化合物であれば、如何なるものであっても使用可能である。具体的には、1,3,5-トリアミノベンゼン、トリス3-アミノフェニルアミン、トリス4-アミノフェニルアミン、トリス3-アミノフェニルベンゼン、トリス4-アミノフェニルベンゼン、1,3,5-トリス3-アミノフェノキシベンゼン、1,3,5-トリス4-アミノフェノキシベンゼン、1,3,5-トリス4-アミノフェノキシトリアジン、3,3’,5-トリアミノビフェニル、3,3’,5-トリアミノジフェニルエーテル、1,1-ビス4-アミノフェニル-1-4-アミノフェニルエタン、1,1-ビス4-アミノフェニル-1-4-アミノフェニル-2,2,2-トリフルオロエタン、2-アミノ-9,9-ビス4-アミノフェニルフルオレン、2-アミノ-9,9-ビス4-4-アミノフェノキシフェニルフルオレン等の芳香族トリアミンを、例示することが出来る。それらの中でも、本発明においては、好ましくは分子構造が対称形を呈するものが用いられる。即ち、ベンゼン環やトリアジン環の1,3,5位にアミノ基を有するトリアミン化合物が有利に用いられるのであり、そのような芳香族トリアミンとしては、1,3,5-トリアミノベンゼン、トリス3-アミノフェニルアミン、トリス4-アミノフェニルアミン、トリス3-アミノフェニルベンゼン、トリス4-アミノフェニルベンゼン、1,3,5-トリス3-アミノフェノキシベンゼン、1,3,5-トリス4-アミノフェノキシベンゼン、1,3,5-トリス4-アミノフェノキシトリアジン等が挙げられる。本発明においては、ポリアミド酸を合成するに際して、上述のようなトリアミンと共に、或いはトリアミンに代えて、ジアミンを使用することも可能である。特に、ポリアミド酸相が、部分的に直鎖部を有する多分岐ポリアミド酸からなる相である有機-無機ポリマーハイブリッドIを合成するに際しては、上述のテトラカルボン酸二無水物とトリアミンとを反応させて多分岐ポリアミド酸を合成する一方で、別個に、テトラカルボン酸二無水物とジアミンとを反応させて直鎖ポリアミド酸を合成し、その後、それら異なるポリアミド酸と、後述する所定のシランカップリング剤と、シリカ微粒子とを用いて、有機-無機ポリマーハイブリッドIが合成される。本発明において用いられ得るジアミンとしては、フェニレンジアミン、ジアミノジフェニルメタン、ジアミノジフェニルエーテルオキシジアニリン、ジアミノジフェニール、ジアミノベンゾフェノン、2,2-ビス[4-アミノフェノキシフェニル]プロパン、ビス[4-アミノフェノキシフェニル]スルホン、2,2-ビス[4-アミノフェノキシフェニル]ヘキサフルオロプロパン、ビス4-アミノフェノキシベンゼン、4,4’-[フェニレンビス1-メチルエチリデン]ビスアニリン、2,2-ビス4-アミノフェニルヘキサフルオロプロパンや9,9-ビスアミノフェニルフルオレン、1,3-ビス3-アミノフェノキシベンゼン、4,4-ビス3-アミノフェノキシビフェニル、3,3’-ジアミベンゾフェノン、4,4’-ジアミノジフェニルエーテル、1,3-ビス3-3-アミノフェノキシフェノキシベンゼン、1,3-ビス3-4-アミノフェノキシフェノキシベンゼン、5,7-ジアミノ-1,1,4,6-テトラメチルインダイン、1,3-ビス4-3-アミノフェノキシフェノキシベンゼン、1,3-ビス3-2-アミノフェノキシフェノキシベンゼン、1,3-ビス4-2-アミノフェノキシフェノキシベンゼン、1,3-ビス2-2-アミノフェノキシフェノキシベンゼン、1,3-ビス2-3-アミノフェノキシフェノキシベンゼン、1,3-ビス2-4-アミノフェノキシフェノキシベンゼン、1,4-ビス3-3-アミノフェノキシフェノキシベンゼン、1,4-ビス3-4-アミノフェノキシフェノキシベンゼン、1,4-ビス3-2-アミノフェノキシフェノキシベンゼン、1,4-ビス4-3-アミノフェノキシフェノキシベンゼン、1,4-ビス4-2-アミノフェノキシフェノキシベンゼン、1,4-ビス2-2-アミノフェノキシフェノキシベンゼン、1,4-ビス2-3-アミノフェノキシフェノキシベンゼン、1,4-ビス2-4-アミノフェノキシフェノキシベンゼン、1,2-ビス3-3-アミノフェノキシフェノキシベンゼン、1,2-ビス3-4-アミノフェノキシフェノキシベンゼン、1,2-ビス3-2-アミノフェノキシフェノキシベンゼン、1,2-ビス4-4-アミノフェノキシフェノキシベンゼン、1,2-ビス4-3-アミノフェノキシフェノキシベンゼン、1,2-ビス4-2-アミノフェノキシフェノキシベンゼン、1,2-ビス2-2-アミノフェノキシフェノキシベンゼン、1,2-ビス2-3-アミノフェノキシフェノキシベンゼン、1,2-ビス2-4-アミノフェノキシフェノキシベンゼン、1,3-ビス3-3-アミノフェノキシフェノキシ-2-メチルベンゼン、1,3-ビス3-4-アミノフェノキシフェノキシ-4-メチルベンゼン、1,3-ビス4-3-アミノフェノキシフェノキシ-2-エチルベンゼン、1,3-ビス3-2-アミノフェノキシフェノキシ-5-sec-ブチルベンゼン、1,3-ビス4-3-アミノフェノキシフェノキシ-2,5-ジメチルベンゼン、1,3-ビス4-2-アミノ-6-メチルフェノキシフェノキシベンゼン、1,3-ビス2-2-アミノ-6-エチルフェノキシフェノキシベンゼン、1,3-ビス2-3-アミノフェノキシ-4-メチルフェノキシベンゼン、1,3-ビス2-4-アミノフェノキシ-4-tert-ブチルフェノキシベンゼン、1,4-ビス3-3-アミノフェノキシフェノキシ-2,5-ジ-tert-ブチルベンゼン、1,4-ビス3-4-アミノフェノキシフェノキシ-2,3-ジメチルベンゼン、1,4-ビス3-2-アミノ-3-プロピルフェノキシフェノキシベンゼン、1,2-ビス3-3-アミノフェノキシフェノキシ-4-メチルベンゼン、1,2-ビス3-4-アミノフェノキシフェノキシ-3-n-ブチルベンゼン、1,2-ビス3-2-アミノ-3-プロピルフェノキシフェノキシベンゼン、9,9-ビス4-4-アミノフェノキシフェニルフルオレン、9,9-ビス4-アミノフェノキシ3-フェニルフェニルフルオレン、9,9-ビス4-4-アミノ-2-メチルフェノキシフェニルフルオレン、9,9-ビス4-4-アミノ-2-エチルフェノキシフェニルフルオレン、9,9-ビス4-4-アミノ-2-n-プロピルフェノキシフェニルフルオレン、9,9-ビス4-4-アミノ-2-i-プロピルフェノキシフェニルフルオレン、9,9-ビス4-4-アミノ-2-t-ブチルフェノキシフェニルフルオレン、9,9-ビス4-4-アミノ-2-トリフルオロメチルフェノキシフェニルフルオレン、9,9-ビス4-4-アミノ-3-メチルフェノキシフェニルフルオレン、9,9-ビス4-4-アミノ-3-エチルフェノキシフェニルフルオレン、9,9-ビス4-4-アミノ-3-n-プロピルフェノキシフェニルフルオレン、9,9-ビス4-4-アミノ-3-i-プロピルフェノキシフェニルフルオレン、9,9-ビス4-4-アミノ-3-t-ブチルフェノキシフェニルフルオレン、9,9-ビス4-4-アミノ-3-トリフルオロメチルフェノキシフェニルフルオレン、9,9-ビス4-2-アミノ-3-メチルフェノキシフェニルフルオレン、9,9-ビス4-2-アミノ-4-メチルフェノキシフェニルフルオレン、9,9-ビス4-2-アミノ-5-メチルフェノキシフェニルフルオレン、9,9-ビス4-2-アミノ-6-メチルフェノキシフェニルフルオレン、9,9-ビス4-2-アミノ-3-エチルフェノキシフェニルフルオレン、9,9-ビス4-2-アミノ-4-エチルフェノキシフェニルフルオレン、9,9-ビス4-2-アミノ-5-エチルフェノキシフェニルフルオレン、9,9-ビス4-2-アミノ-6-エチルフェノキシフェニルフルオレン、9,9-ビス4-2-アミノ-3-n-プロピルフェノキシフェニルフルオレン、9,9-ビス4-2-アミノ-4-n-プロピルフェノキシフェニルフルオレン、9,9-ビス4-2-アミノ-5-n-プロピルフェノキシフェニルフルオレン、9,9-ビス4-2-アミノ-6-n-プロピルフェノキシフェニルフルオレン、9,9-ビス4-2-アミノ-3-i-プロピルフェノキシフェニルフルオレン、9,9-ビス4-2-アミノ-4-i-プロピルフェノキシフェニルフルオレン、9,9-ビス4-2-アミノ-5-i-プロピルフェノキシフェニルフルオレン、9,9-ビス4-2-アミノ-6-i-プロピルフェノキシフェニルフルオレン、9,9-ビス4-2-アミノ-3-t-ブチルフェノキシフェニルフルオレン、9,9-ビス4-2-アミノ-4-t-ブチルフェノキシフェニルフルオレン、9,9-ビス4-2-アミノ-5-t-ブチルフェノキシフェニルフルオレン、9,9-ビス4-2-アミノ-6-t-ブチルフェノキシフェニルフルオレン、9,9-ビス4-2-アミノ-3-トリフロオロメチルフェノキシフェニルフルオレン、9,9-ビス4-2-アミノ-4-トリフロオロメチルフェノキシフェニルフルオレン、9,9-ビス4-2-アミノ-5-トリフロオロメチルフェノキシフェニルフルオレン、9,9-ビス4-2-アミノ-6-トリフロオロメチルフェノキシフェニルフルオレン、9,9-ビス4-4-アミノ-2-メチルフェノキシ-3-メチルフェニルフルオレン、9,9-ビス4-4-アミノ-2-エチルフェノキシ-3-メチルフェニルフルオレン、9,9-ビス4-4-アミノ-2-n-プロピルフェノキシ-3-メチルフェニルフルオレン、9,9-ビス4-4-アミノ-2-i-プロピルフェノキシ-3-メチルフェニルフルオレン、9,9-ビス4-4-アミノ-2-t-ブチルフェノキシ-3-メチルフェニルフルオレン、9,9-ビス4-4-アミノ-2-トリフルオロメチルフェノキシ-3-メチルフェニルフルオレン、9,9-ビス4-4-アミノ-2-メチルフェノキシ-3-エチルフェニルフルオレン、9,9-ビス4-4-アミノ-2-エチルフェノキシ-3-エチルフェニルフルオレン、9,9-ビス4-4-アミノ-2-n-プロピルフェノキシ-3-エチルフェニルフルオレン、9,9-ビス4-4-アミノ-2-i-プロピルフェノキシ-3-エチルフェニルフルオレン、9,9-ビス4-4-アミノ-2-t-ブチルフェノキシ-3-エチルフェニルフルオレン、9,9-ビス4-4-アミノ-2-トリフルオロメチルフェノキシ-3-エチルフェニルフルオレン、9,9-ビス4-4-アミノ-2-メチルフェノキシ-3-n-プロピルフェニルフルオレン、9,9-ビス4-4-アミノ-2-エチルフェノキシ-3-n-プロピルフェニルフルオレン、9,9-ビス4-4-アミノ-2-n-プロピルフェノキシ-3-n-プロピルフェニルフルオレン、9,9-ビス4-4-アミノ-2-i-プロピルフェノキシ-3-n-プロピルフェニルフルオレン、9,9-ビス4-4-アミノ-2-t-ブチルフェノキシ-3-n-プロピルフェニルフルオレン、9,9-ビス4-4-アミノ-2-トリフルオロメチルフェノキシ-3-n-プロピルフェニルフルオレン、9,9-ビス4-4-アミノ-2-メチルフェノキシ-3-i-プロピルフェニルフルオレン、9,9-ビス4-4-アミノ-2-エチルフェノキシ-3-i-プロピルフェニルフルオレン、9,9-ビス4-4-アミノ-2-n-プロピルフェノキシ-3-i-プロピルフェニルフルオレン、9,9-ビス4-4-アミノ-2-i-プロピルフェノキシ-3-i-プロピルフェニルフルオレン、9,9-ビス4-4-アミノ-2-t-ブチルフェノキシ-3-i-プロピルフェニルフルオレン、9,9-ビス4-4-アミノ-2-トリフルオロメチルフェノキシ-3-i-プロピルフェニルフルオレン、9,9-ビス4-4-アミノ-2-メチルフェノキシ-3-t-ブチルフェニルフルオレン、9,9-ビス4-4-アミノ-2-エチルフェノキシ-3-t-ブチルフェニルフルオレン、9,9-ビス4-4-アミノ-2-n-プロピルフェノキシ-3-t-ブチルフェニルフルオレン、9,9-ビス4-4-アミノ-2-i-プロピルフェノキシ-3-t-ブチルフェニルフルオレン、9,9-ビス4-4-アミノ-2-t-ブチルフェノキシ-3-t-ブチルフェニルフルオレン、9,9-ビス4-4-アミノ-2-トリフルオロメチルフェノキシ-3-t-ブチルフェニルフルオレン、9,9-ビス4-4-アミノ-2-メチルフェノキシ-3-トリフルオロメチルフェニルフルオレン、9,9-ビス4-4-アミノ-2-エチルフェノキシ-3-トリフルオロメチルフェニルフルオレン、9,9-ビス4-4-アミノ-2-n-プロピルフェノキシ-3-トリフルオロメチルフェニルフルオレン、9,9-ビス4-4-アミノ-2-i-プロピルフェノキシ-3-トリフルオロメチルフェニルフルオレン、9,9-ビス4-4-アミノ-2-t-ブチルフェノキシ-3-トリフルオロメチルフェニルフルオレン、9,9-ビス4-4-アミノ-2-トリフルオロメチルフェノキシ-3-トリフルオロメチルフェニルフルオレン、9,9-ビス4-4-アミノ-2-メチルフェノキシ-3,5-ジメチルフェニルフルオレン、9,9-ビス4-4-アミノ-2-エチルフェノキシ-3,5-ジメチルフェニルフルオレン、9,9-ビス4-4-アミノ-2-n-プロピルフェノキシ-3,5-ジメチルフェニルフルオレン、9,9-ビス4-4-アミノ-2-i-プロピルフェノキシ-3,5-ジメチルフェニルフルオレン、9,9-ビス4-4-アミノ-2-t-ブチルフェノキシ-3,5-ジメチルフェニルフルオレン、9,9-ビス4-4-アミノ-2-トリフルオロメチルフェノキシ-3,5-ジメチルフェニルフルオレン、9,9-ビス4-4-アミノ-2-メチルフェノキシ-3,5-ジエチルフェニルフルオレン、9,9-ビス4-4-アミノ-2-エチルフェノキシ-3,5-ジエチルフェニルフルオレン、9,9-ビス4-4-アミノ-2-n-プロピルフェノキシ-3,5-ジエチルフェニルフルオレン、9,9-ビス4-4-アミノ-2-i-プロピルフェノキシ-3,5-ジエチルフェニルフルオレン、9,9-ビス4-4-アミノ-2-t-ブチルフェノキシ-3,5-ジエチルフェニルフルオレン、9,9-ビス4-4-アミノ-2-トリフルオロメチルフェノキシ-3,5-ジエチルフェニルフルオレン、9,9-ビス4-4-アミノ-2-メチルフェノキシ-3,5-ジ-n-プロピルフェニルフルオレン、9,9-ビス4-4-アミノ-2-エチルフェノキシ-3,5-ジ-n-プロピルフェニルフルオレン、9,9-ビス4-4-アミノ-2-n-プロピルフェノキシ-3,5-ジ-n-プロピルフェニルフルオレン、9,9-ビス4-4-アミノ-2-i-プロピルフェノキシ-3,5-ジ-n-プロピルフェニルフルオレン、9,9-ビス4-4-アミノ-2-t-ブチルフェノキシ-3,5-ジ-n-プロピルフェニルフルオレン、9,9-ビス4-4-アミノ-2-トリフルオロメチルフェノキシ-3,5-ジ-n-プロピルフェニルフルオレン、9,9-ビス4-4-アミノ-2-メチルフェノキシ-3,5-ジ-i-プロピルフェニルフルオレン、9,9-ビス4-4-アミノ-2-エチルフェノキシ-3,5-ジ-i-プロピルフェニルフルオレン、9,9-ビス4-4-アミノ-2-n-プロピルフェノキシ-3,5-ジ-i-プロピルフェニルフルオレン、9,9-ビス4-4-アミノ-2-i-プロピルフェノキシ-3,5-ジ-i-プロピルフェニルフルオレン、9,9-ビス4-4-アミノ-2-t-ブチルフェノキシ-3,5-ジ-i-プロピルフェニルフルオレン、9,9-ビス4-4-アミノ-2-トリフルオロメチルフェノキシ-3,5-ジ-i-プロピルフェニルフルオレン、9,9-ビス4-4-アミノ-2-メチルフェノキシ-3,5-ジ-t-ブチルフェニルフルオレン、9,9-ビス4-4-アミノ-2-エチルフェノキシ-3,5-ジ-t-ブチルフェニルフルオレン、9,9-ビス4-4-アミノ-2-n-プロピルフェノキシ-3,5-ジ-t-ブチルフェニルフルオレン、9,9-ビス4-4-アミノ-2-i-プロピルフェノキシ-3,5-ジ-t-ブチルフェニルフルオレン、9,9-ビス4-4-アミノ-2-t-ブチルフェノキシ-3,5-ジ-t-ブチルフェニルフルオレン、9,9-ビス4-4-アミノ-2-トリフルオロメチルフェノキシ-3,5-ジ-t-ブチルフェニルフルオレン、9,9-ビス4-4-アミノ-2-メチルフェノキシ-3,5-ジトリフルオロメチルフェニルフルオレン、9,9-ビス4-4-アミノ-2-エチルフェノキシ-3,5-ジトリフルオロメチルフェニルフルオレン、9,9-ビス4-4-アミノ-2-n-プロピルフェノキシ-3,5-ジトリフルオロメチルフェニルフルオレン、9,9-ビス4-4-アミノ-2-i-プロピルフェノキシ-3,5-ジトリフルオロメチルフェニルフルオレン、9,9-ビス4-4-アミノ-2-t-ブチルフェノキシ-3,5-ジトリフルオロメチルフェニルフルオレン、9,9-ビス4-4-アミノ-2-トリフルオロメチルフェノキシ-3,5-ジトリフルオロメチルフェニルフルオレン、9,9-ビス4-2-アミノ-3-メチルフェノキシ-3-メチルフェニルフルオレン、9,9-ビス4-2-アミノ-4-メチルフェノキシ-3-メチルフェニルフルオレン、9,9-ビス4-2-アミノ-5-メチルフェノキシ-3-メチルフェニルフルオレン、9,9-ビス4-2-アミノ-6-メチルフェノキシ-3-メチルフェニルフルオレン、9,9-ビス4-2-アミノ-3-トリフロオロメチルフェノキシ-3-メチルフェニルフルオレン、9,9-ビス4-2-アミノ-4-トリフロオロメチルフェノキシ-3-メチルフェニルフルオレン、9,9-ビス4-2-アミノ-5-トリフロオロメチルフェノキシ-3-メチルフェニルフルオレン、9,9-ビス4-2-アミノ-6-トリフロオロメチルフェノキシ-3-メチルフェニルフルオレン、9,9-ビス4-3-アミノ-2-メチルフェノキシ-3-メチルフェニルフルオレン、9,9-ビス4-3-アミノ-4-メチルフェノキシ-3-メチルフェニルフルオレン、9,9-ビス4-3-アミノ-5-メチルフェノキシ-3-メチルフェニルフルオレン、9,9-ビス4-3-アミノ-6-メチルフェノキシ-3-メチルフェニルフルオレン、9,9-ビス4-3-アミノ-2-エチルフェノキシ-3-メチルフェニルフルオレン、9,9-ビス4-3-アミノ-4-エチルフェノキシ-3-メチルフェニルフルオレン、9,9-ビス4-3-アミノ-5-エチルフェノキシ-3-メチルフェニルフルオレン、9,9-ビス4-3-アミノ-6-エチルフェノキシ-3-メチルフェニルフルオレン、9,9-ビス4-3-アミノ-2-n-プロピルフェノキシ-3-メチルフェニルフルオレン、9,9-ビス4-3-アミノ-4-n-プロピルフェノキシ-3-メチルフェニルフルオレン、9,9-ビス4-3-アミノ-5-n-プロピルフェノキシ-3-メチルフェニルフルオレン、9,9-ビス4-3-アミノ-6-n-プロピルフェノキシ-3-メチルフェニルフルオレン、9,9-ビス4-3-アミノ-2-i-プロピルフェノキシ-3-メチルフェニルフルオレン、9,9-ビス4-3-アミノ-4-i-プロピルフェノキシ-3-メチルフェニルフルオレン、9,9-ビス4-3-アミノ-5-i-プロピルフェノキシ-3-メチルフェニルフルオレン、9,9-ビス4-3-アミノ-6-i-プロピルフェノキシ-3-メチルフェニルフルオレン、9,9-ビス4-3-アミノ-2-t-ブチルフェノキシ-3-メチルフェニルフルオレン、9,9-ビス4-3-アミノ-4-t-ブチルフェノキシ-3-メチルフェニルフルオレン、9,9-ビス4-3-アミノ-5-t-ブチルフェノキシ-3-メチルフェニルフルオレン、9,9-ビス4-3-アミノ-6-t-ブチルフェノキシ-3-メチルフェニルフルオレン、9,9-ビス4-3-アミノ-2-トリフロオロメチルフェノキシ-3-メチルフェニルフルオレン、9,9-ビス4-3-アミノ-4-トリフロオロメチルフェノキシ-3-メチルフェニルフルオレン、9,9-ビス4-3-アミノ-5-トリフロオロメチルフェノキシ-3-メチルフェニルフルオレン、9,9-ビス4-3-アミノ-6-トリフロオロメチルフェノキシ-3-メチルフェニルフルオレン、9,9-ビス4-4-アミノフェノキシ-3-メチルフェニルフルオレン、9,9-ビス4-4-アミノフェノキシ-3-エチルフェニルフルオレン、9,9-ビス4-4-アミノフェノキシ-3-n-プロピルフェニルフルオレン、9,9-ビス4-4-アミノフェノキシ-3-i-プロピルフェニルフルオレン、9,9-ビス4-4-アミノフェノキシ-3-t-ブチルフェニルフルオレン、9,9-ビス4-4-アミノフェノキシ-3-トリフルオロメチルフェニルフルオレン、9-ビス4-4-アミノフェノキシ-3,5-ジメチルフェニルフルオレン、9,9-ビス4-4-アミノフェノキシ-3,5-ジエチルフェニルフルオレン、9,9-ビス4-4-アミノフェノキシ-3,5-ジ-n-プロピルフェニルフルオレン、9,9-ビス4-4-アミノフェノキシ-3,5-ジ-i-プロピルフェニルフルオレン、9,9-ビス4-4-アミノフェノキシ-3,5-ジ-t-ブチルフェニルフルオレン、9,9-ビス4-4-アミノフェノキシ-3,5-ジトリフルオロメチルフェニルフルオレン、m-フェニレンジアミン、p-フェニレンジアミノン、2,2′-ジアミノビフェニル、2,3′-ジアミノビフェニル、2,4′-ジアミノビフェニル、3,3′-ジアミノビフェニル、3,4′-ジアミノビフェニル、4,4′-ジアミノビフェニル、2-3-アミノフェニル-3′-アミノビフェニル、2,2′-ビス3-アミノフェニルビフェニル、2,2′-ジアミノジフェニルエーテル、2,3′-ジアミノジフェニルエーテル、2,4′-ジアミノジフェニルエーテル、3,3′-ジアミノジフェニルエーテル、3,4′-ジアミノジフェニルエーテル、4,4′-ジアミノジフェニルエーテル、2,2-ビス2-アミノフェニルプロパン、2,2-ビス3-アミノフェニルプロパン、2,2-ビス4-アミノフェニルプロパン、2,2-ビス3-2-アミノフェノキシフェニルプロパン、2,2-ビス3-3-アミノフェノキシフェニルプロパン、2,2-ビス4-2-アミノフェノキシフェニルプロパン、2,2-ビス4-3-アミノフェノキシフェニルプロパン、2,2-ビス4-4-アミノフェノキシフェニルプロパン等の芳香族ジアミンを例示することが出来る。また、本発明においては、4,4’-メチレンビスシクロヘキシルアミン、イソホロンジアミン、シス-1,4-ジアミノシクロヘキサン、1,4-シクロヘキサンビスメチルアミン、2,5-ビスアミノメチルビシクロ2.2.1ヘプタン、2,6-ビスアミノメチルビシクロ2.2.1ヘプタン、3,8-ビスアミノメチルトリシクロ5.2.1.0デカン、1,3-ジアミノアダマンタン、2,2-ビス4-アミノシクロヘキシルプロパン、2,2-ビス4-アミノシクロヘキシルヘキサフルオロプロパン、1,3-プロパンジアミン、1,4-テトラメチレンジアミン、1,5-ペンタメチレンジアミン、1,6-ヘキサメチレンジアミン、1,7-ヘプタメチレンジアミン、1,8-オクタメチレンジアミン、1,9-ノナメチレンジアミン、ビス4-アミノシクロヘキシルメタン、ビス4-アミノ-3-メチルシクロヘキシルメタン等の脂肪族ジアミンも、使用可能である。なお、本発明においては、上述したトリアミン等と共に、シロキサンジアミンや、分子内にアミノ基を4個以上有するアミン化合物を、トリアミン等と共重合せしめた状態にて、或いは、多分岐ポリアミド酸合成時にトリアミン等と同時に添加することにより、使用することも可能である。そのようなシロキサンジアミンとしては、3-アミノプロピルテトラメチルジシロキサン、ビスアミノフェノキシジメチルシランやビス3-アミノプロピルポリメチルジシロキサン等が挙げられ、また、分子内にアミノ基を4個以上有するアミン化合物としては、トリス3,5-ジアミノフェニルベンゼン、トリス3,5-ジアミノフェノキシベンゼン等が挙げられる。また、上述してきた、テトラカルボン酸二無水物、トリアミン、ジアミン、及び分子内にアミノ基を4個以上有するアミン化合物の各化合物におけるベンゼン環に、炭化水素基アルキル基、フェニル基、シクロヘキシル基等、ハロゲン基、アルコキシ基、アセチル基、スルホン酸基等の置換基を有する誘導体であっても、本発明においては、用いることが可能である。そのようなテトラカルボン酸二無水物と、トリアミン及び、ジアミン、シロキサンジアミン、或いは分子内にアミノ基を4個以上有するアミン化合物。以下、適宜アミン成分という。との反応は、比較的低温、具体的には100°C以下、好ましくは50°C以下の温度下において実施することが好ましい。また、テトラカルボン酸二無水物とアミン成分は、テトラカルボン酸二無水物に由来する酸無水物基の総数:αと、アミン成分に由来するアミノ基の総数:βとが、α:β=1.0:0.3~1.0:1.5を満たすような、好ましくは、α:β=1.0:0.3~1.0:0.5、或いはα:β=1.0:1.0~1.0:1.5を満たすような量的割合において、反応せしめることが好ましい。さらに、ポリアミド酸の合成は、一般には所定の溶媒内にて実施される。本発明において用いられ得る溶媒としては、N-メチル-2-ピロリドン、N,N-ジメチルアセトアミドDMAc、N,N-ジエチルアセトアミド、ジメチルホルムアミド、ジメチルスルホキシド、ジエチルスルホキシド、テトラメチルスルホン、ヘキサメチルスルホン、ヘキサメチルフォスホアミド等の非プロトン性極性溶媒や、m-クレゾール、o-クレゾール、p-クレゾール、p-クロロフェノール、m-クロロフェノール、o-クロロフェノール等のフェノール系溶媒、ジオキサン、テトラヒドロフラン、ジグライム、ビス2-メトキシエチルエーテル等のエーテル系溶媒の他、N-メチルカプロラクタム、1,2-ジメトキシエタン、1,2-ビス2-メトキシエトキシエタン、γ-ブチロラクトン、乳酸エチル、3-メトキシプロピオン酸メチル、プロピレングリコールモノメチルエーテルアセテート、シクロヘキサノン、テトラヒドロフラン、1,3-ジオキサン、1,4-ジオキサン、ピリジン、ピコリン、ジメチルスルホン、テトラメチル尿素等を挙げることが出来、これらは単独で、若しくは二種以上の混合溶媒として、使用することが可能である。次いで、上述のようにして得られたポリアミド酸溶液と、アルコキシシリル基を有するシランカップリング剤と、シリカ微粒子とを用いて、ポリアミド酸相とシリカ相とが共有結合によって一体となった分子構造を呈する有機-無機ポリマーハイブリッドを含む溶液が調製される。具体的には、溶液内にてポリアミド酸とアルコキシシリル基を有するシランカップリング剤とを反応させて、複数の末端基のうちの少なくとも一部が水酸基及び/又はアルコキシシリル基であるポリアミド酸とし、かかるポリアミド酸とシリカ微粒子とを反応させることにより、目的とする有機-無機ポリマーハイブリッドを含む溶液が得られるのである。ここで、本発明において用いられるアルコキシシリル基を有するシランカップリング剤としては、例えば、3-アミノプロピルトリメトキシシラン、3-アミノプロピルトリエトキシシラン、アミノフェニルトリメトキシシラン、3-アミノプロピルメチルジエトキシシラン、3-アミノフェニルジメチルメトキシシラン、アミノフェニルトリメトキシシラン、アミノエチルアミノメチルフェネチルトリメトキシシラン、プロピルトリメトキシシリルカルボン酸、プロピルメチルジエトキシシリルカルボン酸、ジメチルメトキシシリル安息香酸、3-アミノプロピルメチルジメトキシシラン、3-アミノプロピルジメチルエトキシシラン、2-アミノエチルアミノメチルトリメトキシシラン、N-フェニル-3-アミノプロピルメチルジメトキシシラン、カルボン酸無水物基含有シラン類[3-トリエトキシシリルプロピル琥珀酸無水物TEPSA、3,4-ジカルボキシフェニルトリメトキシシランの酸無水物、3,4-ジカルボキシベンジルトリメトキシシランの酸無水物等]、メルカプトメチルトリメトキシシラン、2-メルカプトエチルトリメトキシシラン、3-メルカプトプロピルトリメトキシシラン、3-メルカプトプロピルジメトキシメチルシラン、2-アミノエチルアミノメチルトリメトキシシラン、3-2-アミノエチルアミノプロピルトリメトキシシラン、3-2-アミノエチルアミノプロピルジメトキシメチルシラン、3-2-2-アミノエチルアミノエチルアミノプロピルトリメトキシシラン、N-3-トリメトキシシリルプロピルウレア、N-3-トリエトキシシリルプロピルウレア、2-2-アミノエチルチオエチルトリメトキシシラン、2-2-アミノエチルチオエチルトリエトキシシラン、2-2-アミノエチルチオエチルジメトキシメチルシラン、2-2-アミノエチルチオエチルジエトキシメチルシラン、2-アミノフェニルトリメトキシシラン、2-アミノフェニルトリエトキシシラン、3-アミノフェニルトリメトキシシラン、3-アミノフェニルトリエトキシシラン、4-アミノフェニルトリメトキシシラン、4-アミノフェニルトリエトキシシラン、ビス3-トリメトキシシリルプロピルアミン、ビス3-トリエトキシシリルプロピルアミン、3-シクロヘキシルアミノプロピルトリメトキシシラン、3-シクロヘキシルアミノプロピルジメトキシメチルシラン、3-フェニルアミノプロピルトリメトキシシラン、3-フェニルアミノプロピルジメトキシメチルシラン、3-ベンジルアミノプロピルトリメトキシシラン、3-ベンジルアミノプロピルジメトキシメチルシラン、3-p-ビニルベンジルアミノプロピルトリメトキシシラン、3-p-ビニルベンジルアミノプロピルジメトキシメチルシラン、3-アリルアミノプロピルトリメトキシシラン、3-アリルアミノプロピルジメトキシメチルシラン、3-ピペラジノプロピルトリメトキシシラン、3-ピペラジノプロピルジメトキシメチルシラン、2-3,4-エポキシシクロヘキシルエチルトリメトキシシラン、2-3,4-エポキシシクロヘキシルエチルジメトキシメチルシラン、3-イソシアネートプロピルトリメトキシシラン、3-イソシアネートプロピルトリエトキシシラン、3-イソシアネートプロピルジメトキシメチルシラン、3-イソシアネートプロピルジエトキシメチルシラン、3-グリシドキシプロピルプロピルトリメトキシシラン、3-グリシドキシプロピルトリエトキシシラン、3-グリシドキシプロピルメチルジメトキシシラン、3-グリシドキシプロピルメチルジエトキシシラン等を、挙げることが出来る。なお、本発明においては、上述の如きアルコキシシリル基を有するシランカップリング剤に代えて、アミノ基、酸無水物基又はカルボキシル基と反応可能な官能基を有し、且つシラノール基とも反応可能な官能基を分子内に有する多官能化合物も、使用することが出来る。かかる多官能化合物としては、2-アミノエタノール、3-アミノ-1-プロパノール、1-アミノ-2-ブタノール、1-アミノ-1-ブタノール、3-アミノプロピオン酸、2-アミノプロピオン酸、ジイソシアナート化合物類、ジグリシジル化合物類等を、挙げることが出来る。また、上述の如きシランカップリング剤と多分岐ポリアミド酸との反応は、先に説明したテトラカルボン酸二無水物とアミン成分とを反応せしめた際と同様の温度条件にて、また、同様の溶媒中にて実施されることが望ましい。本発明において用いられるシリカ微粒子としては、従来より公知のものが何れも用いられ得るが、一般に、10μm以下、好ましくは3μm以下、更に好ましくは1μm以下、特に100~700nm程度の大きさ平均粒子径のものが好ましく、更に、シリカ微粒子のオルガノゾルが、有利に用いられる。なお、シリカ微粒子の使用量は、最終的に得られるリチウムイオン電池用セパレータが、所望とする室温におけるガーレー値好ましくは2000sec/100mL以下、より好ましくは1000sec/100mL以下となるように、適宜に決定されることとなる。最終的に得られる多孔性ポリイミドのガラス転移温度が異なるものとなるように、使用されるテトラカルボン酸二無水物、ジアミン及びトリアミン等は適宜に決定され、異なる有機-無機ポリマーハイブリッドを含む溶液が調製される。次いで、調製した有機-無機ポリマーハイブリッドを含む溶液を用いて、異なる有機-無機ポリマーハイブリッドをそれぞれ1層以上有する積層体を作製する。具体的には、一般にリチウムイオン電池用セパレータはフィルム状であることから、一般高分子材料と同様の手法が採用され得る。例えば、ガラス、高分子フィルム等の基盤上に、多孔性ポリイミドIを与える有機-無機ポリマーハイブリッド溶液を流延し、乾燥させた後、その上に、多孔性ポリイミドIIを与える別の有機-無機ポリマーハイブリッド溶液を流延し、乾燥させることにより、目的とする積層体が得られる。さらに、得られた積層体に含まれるポリアミド酸をイミド化して、異なる有機-無機ポリマーハイブリッドポリイミド-シリカハイブリッドからなる層をそれぞれ1層以上有する、リチウムイオン電池用セパレータ前駆体とする。かかるイミド化の手法としては、熱イミド化の他、所定の化学処理によるイミド化等を例示することが出来る。そして、得られた前駆体に対して、含有するシリカを除去するための処理を施すことによって、目的とするリチウムイオン電池用セパレータが得られるのである。ここで、前駆体よりシリカを除去するための処理方法としては、従来より公知の各種手法が採用され得るが、一般には、前駆体を、フッ化水素酸や、フッ化水素アンモニウム等のフッ素含有化合物の水溶液に、室温下、所定時間、浸漬せしめ、シリカを除去する方法が、採用される。なお、フッ化水素酸等のフッ素含有化合物の水溶液を用いる場合にあっては、その濃度は、一般に、0.5~40重量のものが使用される。このようにして得られたリチウムイオン電池用セパレータにあっては、ガラス転移温度が異なる多孔性ポリイミドからなる層を、それぞれ少なくとも1層以上、有するものであるところから、リチウムイオン電池内において異常発熱が生じた場合、ガラス転移温度が低い方の多孔性ポリイミドからなる層が流動して孔を塞ぎ、所謂、シャットダウン特性が効果的に発現するのである。また、セパレータ内の、ガラス転移温度が高い方の多孔性ポリイミドからなる層の存在によって、セパレータの面内方向の形態は比較的保持され、正極と負極との接触が有利に遮断され得るのである。以下に、本発明の実施例を幾つか示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等が加え得るものであることが、理解されるべきである。なお、以下の実施例において、得られたリチウムイオン電池用セパレータを構成する多孔性ポリイミドのガラス転移温度:Tg°Cは、後述するポリアミド酸とシリカとのハイブリッドポリアミド酸-シリカハイブリッドを含むN,N-ジメチルアセトアミドDMAc溶液を用いて、製膜化及びイミド化し、シリカを除去して得られた多孔性フィルムについて、熱機械測定法により測定した値である。具体的には、SeikoInstrumentsInc社製の熱機械分析装置商品名:TMASS6100を用いて、窒素雰囲気下、50mNの引張荷重、5°C/分の昇温速度、100mL/分の窒素流入量という条件にて、室温例えば25°C~400°Cの測定範囲で熱機械分析を行なった。ガラス転移温度の前後の曲線に接線を引き、その接線の交点からガラス転移温度Tgを求めた。尚、試験片として、0.03mmの膜厚にて作製した実施例及び比較例のフィルムを、30mm×3mmの大きさに切り出したものを用いた。また、加熱試験前後におけるリチウムイオン電池用セパレータの厚さ膜厚は、膜厚計を用いて測定し、測定した膜厚を用いて下記式1より膜厚変化率を算出した。更に、加熱試験前後におけるリチウムイオン電池用セパレータの面積変化率は、加熱試験前後のセパレータをスキャナーにより画像データとして取り込み、画像処理ソフトにより面積を算出し、下記式2より面積変化率を算出した。加えて、得られたリチウムイオン電池用セパレータの透気度ガーレー値は、JIS-P-8117に規定されるガーレー試験法に基づいて、株式会社東洋精機製作所製のガーレー式デンソメータを用いて測定した。膜厚変化率=1-T2/T1×1001但し、T1は加熱試験前のセパレータの厚さであり、T2は加熱試験後のセパレータの厚さである。面積変化率=1-S2/S1×1002但し、S1は加熱試験前のセパレータの面積であり、S2は加熱試験後のセパレータの面積である。先ず、以下の手法に従い、ポリアミド酸とシリカとのハイブリッドポリアミド酸-シリカハイブリッドを含むN,N-ジメチルアセトアミドDMAc溶液を6種類、調製した。-溶液Aの調製-撹拌機、窒素導入管、塩化カルシウム管及び温度計を備えた100mLの三つ口フラスコに、N,N-ジメチルアセトアミドDMAc:30mLを加え、2,3,3’,4’-オキシジフタル酸無水物a-ODPA:12.7g40.8mmolを溶解させた。この溶液を、窒素気流下で攪拌しながら、20mLのDMAcに溶解させたオキシジアニリンODA:7.95g39.6mmolを徐々に加えた後、さらに25°Cで3時間、撹拌し、酸無水物末端直鎖ポリアミド酸溶液を調製した。一方、別途用意した、撹拌機、窒素導入管、塩化カルシウム管及び温度計を備えた200mLの三つ口フラスコに、DMAc分散シリカ溶液シリカ含有量:50wt、シリカ微粒子の平均粒子径:300nm:163gを加え,更に1,3,5-トリス4-アミノフェノキシベンゼンTAPOB:3.9g9.77mmolを溶解させた。この溶液を、窒素気流下で撹拌しながら、10mLのDMAcに溶解させたa-ODPA:2.05g6.62mmolを徐々に加えた後、3-エトキシシリルプロピル琥珀酸無水物TEPSA:3.4g10.1mmolを加え、1時間撹拌することにより、多分岐ポリアミド酸-シリカハイブリッドのDMAc溶液を得た。そして、この多分岐ポリアミド酸-シリカハイブリッドのDMAc溶液に、先に準備した酸無水物末端直鎖ポリアミド酸溶液を徐々に加えた後、25°Cで3時間、撹拌し、部分的に直鎖部を有する多分岐ポリアミド酸とシリカとのハイブリッドを含むDMAc溶液溶液Aを得た。-溶液Bの調製-DMAc分散シリカ溶液の使用量を193gとした以外は溶液Aの調製と同様にして、部分的に直鎖部を有する多分岐ポリアミド酸とシリカとのハイブリッドを含むDMAc溶液溶液Bを得た。-溶液Cの調製-撹拌機、窒素導入管、塩化カルシウム管及び温度計を備えた100mLの三つ口フラスコに、DMAc分散シリカ溶液シリカ含有量:50wt、シリカ微粒子の平均粒子径:180nm:142.6gを加え、更に、m-ビスm-アミノフェノキシベンゼン[TPEM]:11.7g40mmolを溶解させた。この溶液を、窒素気流下で撹拌しながら、2,3,3’,4’-オキシジフタル酸無水物a-ODPA:12.03g38.8mmolを徐々に加えた後、さらに25°Cで3時間、撹拌し、TEPSA:0.728g2,39mmolを加えることにより、直鎖ポリアミド酸とシリカとのハイブリッドを含むDMAc溶液溶液Cを得た。-溶液Dの調製-m-ビスm-アミノフェノキシベンゼン[TPEM]:11.7g40mmolに代えて、m-ビスp-アミノフェノキシベンゼン[TPER]:11.7g40mmolを用いた以外は溶液Cの調製と同様にして、直鎖ポリアミド酸とシリカとのハイブリッドを含むDMAc溶液溶液Dを調製した。-溶液Eの調製-m-ビスm-アミノフェノキシベンゼン[TPEM]:11.7g40mmolに代えて、p-ビスp-アミノフェノキシベンゼン[TPEQ]:11.7g40mmolを用いた以外は溶液Cの調製と同様にして、直鎖ポリアミド酸とシリカとのハイブリッドを含むDMAc溶液溶液Eを調製した。-溶液Fの調製-撹拌機、窒素導入管、塩化カルシウム管及び温度計を備えた100mLの三つ口フラスコに、DMAc分散シリカ溶液シリカ含有量:50wt、シリカ微粒子の平均粒子径:180nm:142.6gを加え、更にm-ビスp-アミノフェノキシベンゼン[TPER]:11.7g40mmolを溶解させた。この溶液を、窒素気流下で撹拌しながら、2,3,3’,4’-オキシジフタル酸無水物a-ODPA:12.03g38.8mmolを徐々に加えた後、さらに25°Cで3時間、撹拌し、TEPSA0.728g2,39mmolを加えることにより、直鎖ポリアミド酸とシリカとのハイブリッドを含むDMAc溶液溶液Fを得た。上述の如き手法にて調製した溶液を用いて、リチウムイオン電池用セパレータを作製し、加熱試験を行った。-実施例1~3-1層目として溶液Aをポリエステルフィルム上にキャストし、95°Cで5分間、乾燥させ、次いでその上に、2層目として下記表1に示す溶液をキャストし、95°Cで30分間、乾燥させた。このようにして得られたフィルムをポリエステルフィルムから剥離し、窒素雰囲気下にて、100°Cで1時間、200°Cで1時間、300°Cで1時間、剥離したフィルムに対して加熱処理を施すことにより、異なるポリイミド-シリカハイブリッドが積層した2層構造を呈するフィルムを得た。そのようにして得られた2層フィルムを、室温下、フッ化水素酸15に3時間浸漬せしめることにより、シリカを除去した。その後にイオン交換水に1時間、浸漬して洗浄し、更にイソプロパノールIPAに1時間浸漬せしめ、100°Cで1時間、減圧乾燥させることにより、異なる多孔性ポリイミドが積層した2層構造を呈するリチウムイオン電池用セパレータを得た。得られたリチウムイオン電池用セパレータに対して、下記表1に記載の温度にて2時間、加熱することにより加熱試験を実施した。加熱試験の実施前及び実施後のセパレータの物性を、下記表1に併せて示す。-実施例4-1層目として溶液Bをポリエステルフィルム上にキャストし、2層目として溶液Dをキャストしたこと以外は実施例1~3と同様にして、異なる多孔性ポリイミドが積層した2層構造を呈するリチウムイオン電池用セパレータを得た。このセパレータの厚さ膜厚は27.7μmであり、ガーレー値は437sec/100mLであった。-実施例5-1層目として溶液Bをポリエステルフィルム上にキャストし、2層目として溶液Fをキャストしたこと以外は実施例1~3と同様にして、異なる多孔性ポリイミドが積層した2層構造を呈するリチウムイオン電池用セパレータを得た。このセパレータの厚さ膜厚は30μmであり、ガーレー値は833sec/100mLであった。-実施例6-1層目として溶液Aをポリエステルフィルム上にキャストし、95°Cで5分間、乾燥させ、次いでその上に、2層目として溶液Cをキャストし、95°Cで3分間、乾燥させ、更にその上に、3層目として溶液Aをキャストし、95°Cで30分間、乾燥させた。このようにして得られたフィルムをポリエステルフィルムから剥離し、窒素雰囲気下にて、100°Cで1時間、200°Cで1時間、300°Cで1時間、剥離したフィルムに対して加熱処理を施すことにより、3層構造を呈し、上下の2層を構成するポリイミド-シリカハイブリッドと中央の層を構成するポリイミド-シリカハイブリッドとが異なるフィルムを得た。そのようにして得られた3層フィルムを、フッ化水素酸15に3時間浸漬せしめることにより、シリカを除去した。その後にイオン交換水に1時間、浸漬して洗浄し、更にイソプロパノールIPAに1時間浸漬せしめ、100°Cで1時間、減圧乾燥させることにより、3層構造を呈し、上下の2層を構成する多孔性ポリイミドと中央の層を構成する多孔性ポリイミドとが異なるリチウムイオン電池用セパレータを得た。このセパレータを240°Cで2時間、加熱して加熱試験を実施した。本実施例にかかるセパレータについて、加熱試験前の厚さ膜厚は42μm、加熱試験後の厚さ膜厚は25μm、膜厚変化率は40、面積変化率は24.6、加熱試験後のセパレータのガーレー値は∞であった。-比較例1-溶液Dをポリエステルフィルム上にキャストし、95°Cで30分間、乾燥させた。これにより得られたフィルムをポリエステルフィルムから剥離し、窒素雰囲気下にて、100°Cで1時間、200°Cで1時間、300°Cで1時間、剥離したフィルムに対して加熱処理を施すことにより、ポリイミド-シリカハイブリッドからなる単層のフィルムを得た。得られたフィルムを室温下、フッ化水素酸15に3時間浸漬せしめることにより、シリカを除去した。その後にイオン交換水に1時間浸漬して洗浄し、更にイソプロパノールIPAに1時間浸漬せしめ、100°Cで1時間減圧乾燥させることにより、多孔性ポリイミドからなる単層のリチウムイオン電池用セパレータを得た。得られたリチウムイオン電池用セパレータに対して、下記表2に記載の温度にて2時間、加熱することにより加熱試験を実施した。加熱試験の実施前及び実施後のセパレータの物性を、下記表2に併せて示す。"